(57)【要約】  室温縮合硬化型シリコーンゴム組成物及び付加硬化型シリコーンゴム組成物から選ばれるシリコーンゴム組成物の硬化物（シリコーンゴム硬化物）等を含むシリコーン樹脂と、ポリオレフィン系樹脂との接着において、良好な接着性を与えるプライマー組成物の提供。  （メタ）アクリル酸エステル単量体単位（Ａ）、及び（メタ）アクリル酸エステル単量体単位（Ｂ）を少なくとも含む共重合体（Ｉ）を、溶媒（ＩＩ）に含むことを特徴とするシリコーン樹脂とポリオレフィン系樹脂との接着用プライマー組成物。【特許請求の範囲】
【請求項１】
下記一般式（１）
【化１】
2020054335.tif 000009
（式中、Ｒ1は水素原子またはメチル基、Ｒ2は非置換又は置換の炭素数１〜１２の一価炭化水素基である。）
で表される（メタ）アクリル酸エステル単量体単位（Ａ）、及び
下記一般式（２）
【化２】
2020054335.tif 000010
（式中、Ｒ1は水素原子またはメチル基、Ｒ3は水素原子、又は非置換もしくは置換の炭素数１〜１２の一価炭化水素基であり、Ｒ4は独立して非置換又は置換の炭素数１〜１２の一価炭化水素基であり、ｎは０≦ｎ≦２を満たす整数である。）
で表される（メタ）アクリル酸エステル単量体単位（Ｂ）を少なくとも含む共重合体（Ｉ）を、溶媒（ＩＩ）中に含むことを特徴とするシリコーン樹脂とポリオレフィン系樹脂との接着用プライマー組成物。
【請求項２】
前記（Ｉ）成分における（メタ）アクリル酸エステル単量体単位（Ａ）におけるＲ2が、ｔｅｒｔ−ブチル基又はシクロヘキシル基である請求項１に記載のシリコーン樹脂とポリオレフィン系樹脂との接着用プライマー組成物。
【請求項３】
前記共重合体（Ｉ）における（メタ）アクリル酸エステル単量体単位（Ａ）：（メタ）アクリル酸エステル単量体単位（Ｂ）の割合が１：１〜１０００：１（モル比）である請求項１又は２に記載のシリコーン樹脂とポリオレフィン系樹脂との接着用プライマー組成物。
【請求項４】
前記（Ｉ）成分の含有量が、（ＩＩ）成分１００質量部に対して０．１〜２０質量部である請求項１〜３のいずれか１項に記載のシリコーン樹脂とポリオレフィン系樹脂との接着用プライマー組成物。
【請求項５】
前記（ＩＩ）成分が、芳香族炭化水素系溶媒、アルコール系溶媒、ケトン系溶媒、エーテル系溶媒、エステル系溶媒及びパラフィン系溶媒から選ばれる１種又は２種以上の混合物である請求項１〜４のいずれか１項に記載のシリコーン樹脂とポリオレフィン系樹脂との接着用プライマー組成物。
【請求項６】
前記プライマー組成物が室温縮合硬化型シリコーンゴム組成物又は付加硬化型シリコーンゴム組成物の硬化物をポリオレフィン系樹脂からなる基材に接着させるためのものである請求項１〜５のいずれか１項に記載のシリコーン樹脂とポリオレフィン系樹脂との接着用プライマー組成物。
【請求項７】
共重合体（Ｉ）の分子量が３，０００〜２００，０００である請求項１〜６のいずれか１項に記載のシリコーン樹脂とポリオレフィン系樹脂との接着用プライマー組成物。
【請求項８】
共重合体（Ｉ）が、単量体単位として（メタ）アクリル酸エステル単量体単位（Ａ）及び（メタ）アクリル酸エステル単量体単位（Ｂ）のみを含有するものである請求項１〜７のいずれか１項に記載のシリコーン樹脂とポリオレフィン系樹脂との接着用プライマー組成物。
【請求項９】
ポリオレフィン系樹脂からなる基材の表面に請求項１〜８のいずれか１項に記載のシリコーン樹脂とポリオレフィン系樹脂との接着用プライマー組成物を適用して該プライマー組成物層を形成した後、該プライマー組成物層の外表面に、更に、室温縮合硬化型シリコーンゴム組成物及び付加硬化型シリコーンゴム組成物から選ばれるシリコーンゴム組成物を適用して該シリコーンゴム組成物層を形成し、該シリコーンゴム組成物層を硬化してシリコーンゴム硬化物からなるシリコーン樹脂層を形成する工程を有するシリコーン樹脂とポリオレフィン系樹脂との接着方法。
【発明の詳細な説明】
【技術分野】
【０００１】
本発明は、シリコーン樹脂とポリオレフィン系樹脂との接着用プライマー組成物、特には、室温縮合硬化型シリコーンゴム組成物及び付加硬化型シリコーンゴム組成物から選ばれるシリコーンゴム組成物の硬化物（シリコーンゴム硬化物）等のシリコーン樹脂とポリオレフィン系樹脂とを接着させるために用いるプライマー組成物、及び該プライマー組成物を用いるシリコーン樹脂とポリオレフィン系樹脂との接着方法に関する。
【背景技術】
【０００２】
ポリプロピレン、ポリエチレンなどのポリオレフィン系樹脂は、熱可塑性の汎用樹脂であり、安価で、機械的特性、成形性、耐薬品性、電気特性など多くの優れた性質を有するため、幅広い分野で使用されている。しかしながら、ポリオレフィン系樹脂はポリマー中に極性基を含まないため極性が低く、且つ結晶性であるため、難接着性材料として知られている。一般的にポリオレフィン系樹脂への接着性を得るためには、表面を薬剤などで化学的に処理する、またはプラズマ処理などの手法で表面を酸化処理するといった種々の方法が知られているが、これらの手法は特殊な装置を必要とする。また、より簡便な方法として、塩素化ポリオレフィンや酸変性塩素化ポリオレフィンをプライマーとして塗布する方法が知られており、一般的にシリコーンシーラント（シリコーン樹脂）とポリオレフィン系樹脂とを接着させる場合、塩素化ポリオレフィンや酸変性塩素化ポリオレフィンからなるプライマーで表面を処理することによって接着性を得る。【０００３】
なお、本発明の先行技術として、例えば、特開２００４−２１０８９４号公報（特許文献１）等がある。
【先行技術文献】
【特許文献】
【０００４】
【特許文献１】特開２００４−２１０８９４号公報
【発明の概要】
【発明が解決しようとする課題】
【０００５】
従来のプライマー組成物は、シリコーン樹脂及びポリオレフィン系樹脂に対する接着性が不十分であり、プライマー組成物の接着性の向上が課題となっていた。【０００６】
本発明は、上記事情に鑑みなされたもので、シリコーン樹脂、特には、室温縮合硬化型シリコーンゴム組成物及び付加硬化型シリコーンゴム組成物から選ばれるシリコーンゴム組成物の硬化物（シリコーンゴム硬化物）等のシリコーン樹脂とポリオレフィン系樹脂との接着において、良好な接着性を与えるプライマー組成物を提供することを目的とする。
【課題を解決するための手段】
【０００７】
本発明者らは、上記目的を達成するために鋭意研究を重ねた結果、炭素数１〜１２のアルキル基等の一価炭化水素基を有する（メタ）アクリル酸エステル単量体単位、及び縮合硬化型又は付加硬化型シリコーンゴム組成物の硬化物（シリコーンゴム）等のシリコーン樹脂に結合可能な官能基としてヒドロシリル基（ＳｉＨ基）を有する（メタ）アクリル酸エステル単量体単位を含む共重合体を含むプライマー組成物が、基材としてポリオレフィン系樹脂を使用した場合に良好な接着性を与えるプライマー組成物となることを見出し、本発明を完成した。【０００８】
即ち、本発明は、下記のシリコーン樹脂とポリオレフィン系樹脂との接着用プライマー組成物、及びシリコーン樹脂とポリオレフィン系樹脂との接着方法を提供するものである。
＜１＞
下記一般式（１）
【化１】
2020054335.tif 000002
（式中、Ｒ1は水素原子またはメチル基、Ｒ2は非置換又は置換の炭素数１〜１２の一価炭化水素基である。）
で表される（メタ）アクリル酸エステル単量体単位（Ａ）、及び
下記一般式（２）
【化２】
2020054335.tif 000003
（式中、Ｒ1は水素原子またはメチル基、Ｒ3は水素原子、又は非置換もしくは置換の炭素数１〜１２の一価炭化水素基であり、Ｒ4は独立して非置換又は置換の炭素数１〜１２の一価炭化水素基であり、ｎは０≦ｎ≦２を満たす整数である。）
で表される（メタ）アクリル酸エステル単量体単位（Ｂ）を少なくとも含む共重合体（Ｉ）を、溶媒（ＩＩ）中に含むことを特徴とするシリコーン樹脂とポリオレフィン系樹脂との接着用プライマー組成物。
＜２＞
前記（Ｉ）成分における（メタ）アクリル酸エステル単量体単位（Ａ）におけるＲ2が、ｔｅｒｔ−ブチル基又はシクロヘキシル基である＜１＞に記載のシリコーン樹脂とポリオレフィン系樹脂との接着用プライマー組成物。
＜３＞
前記共重合体（Ｉ）における（メタ）アクリル酸エステル単量体単位（Ａ）：（メタ）アクリル酸エステル単量体単位（Ｂ）の割合が１：１〜１０００：１（モル比）である＜１＞又は＜２＞に記載のシリコーン樹脂とポリオレフィン系樹脂との接着用プライマー組成物。
＜４＞
前記（Ｉ）成分の含有量が、（ＩＩ）成分１００質量部に対して０．１〜２０質量部である＜１＞〜＜３＞のいずれかに記載のシリコーン樹脂とポリオレフィン系樹脂との接着用プライマー組成物。
＜５＞
前記（ＩＩ）成分が、芳香族炭化水素系溶媒、アルコール系溶媒、ケトン系溶媒、エーテル系溶媒、エステル系溶媒及びパラフィン系溶媒から選ばれる１種又は２種以上の混合物である＜１＞〜＜４＞のいずれかに記載のシリコーン樹脂とポリオレフィン系樹脂との接着用プライマー組成物。
＜６＞
前記プライマー組成物が室温縮合硬化型シリコーンゴム組成物又は付加硬化型シリコーンゴム組成物の硬化物をポリオレフィン系樹脂からなる基材に接着させるためのものである＜１＞〜＜５＞のいずれかに記載のシリコーン樹脂とポリオレフィン系樹脂との接着用プライマー組成物。
＜７＞
共重合体（Ｉ）の分子量が３，０００〜２００，０００である＜１＞〜＜６＞のいずれかに記載のシリコーン樹脂とポリオレフィン系樹脂との接着用プライマー組成物。
＜８＞
共重合体（Ｉ）が、単量体単位として（メタ）アクリル酸エステル単量体単位（Ａ）及び（メタ）アクリル酸エステル単量体単位（Ｂ）のみを含有するものである＜１＞〜＜７＞のいずれかに記載のシリコーン樹脂とポリオレフィン系樹脂との接着用プライマー組成物。
＜９＞
ポリオレフィン系樹脂からなる基材の表面に＜１＞〜＜８＞のいずれかに記載のシリコーン樹脂とポリオレフィン系樹脂との接着用プライマー組成物を適用して該プライマー組成物層を形成した後、該プライマー組成物層の外表面に、更に、室温縮合硬化型シリコーンゴム組成物及び付加硬化型シリコーンゴム組成物から選ばれるシリコーンゴム組成物を適用して該シリコーンゴム組成物層を形成し、該シリコーンゴム組成物層を硬化してシリコーンゴム硬化物からなるシリコーン樹脂層を形成する工程を有するシリコーン樹脂とポリオレフィン系樹脂との接着方法。
【発明の効果】
【０００９】
本発明のプライマー組成物は、室温縮合硬化型シリコーンゴム組成物及び付加硬化型シリコーンゴム組成物から選ばれるシリコーン樹脂組成物の硬化物（シリコーンゴム硬化物）等のシリコーン樹脂、特には、ヒドロシリル化付加反応によって架橋・硬化する付加硬化型シリコーンゴム組成物等の硬化物（付加硬化型シリコーンゴム硬化物）をポリオレフィン系樹脂、特にポリプロピレンに良好に接着させることができる。
【発明を実施するための形態】
【００１０】
以下、本発明について詳細に説明するが、本発明はこれらに限定されるものではない。
【００１１】
［プライマー組成物］
本発明のシリコーン樹脂とポリオレフィン系樹脂との接着用プライマー組成物は、
成分（Ｉ）：後述する所定の（メタ）アクリル共重合体、及び
成分（ＩＩ）：後述する所定の溶媒
を含むものである。
【００１２】
＜（Ｉ）（メタ）アクリル共重合体＞
本発明で用いる共重合体（Ｉ）は、下記一般式（１）で表される（メタ）アクリル酸エステル単量体単位（Ａ）、及び下記一般式（２）で表されるヒドロシリル基（即ち、ケイ素原子に結合した水素原子であるＳｉＨ基）を有する（メタ）アクリル酸エステル単量体単位（Ｂ）を少なくとも含むものである。
【００１３】
【化３】
2020054335.tif 000004
（式中、Ｒ1は水素原子またはメチル基、Ｒ2は非置換又は置換の炭素数１〜１２の一価炭化水素基である。）
【００１４】
【化４】
2020054335.tif 000005
（式中、Ｒ1は水素原子またはメチル基、Ｒ3は水素原子、又は非置換もしくは置換の炭素数１〜１２の一価炭化水素基であり、Ｒ4は独立して非置換又は置換の炭素数１〜１２の一価炭化水素基であり、ｎは０≦ｎ≦２を満たす整数である。）
【００１５】
ここで、上記単量体単位（Ａ）の一般式（１）において、Ｒ2の非置換又は置換の炭素数１〜１２の一価炭化水素基としては、メチル基、エチル基、プロピル基、イソプロピル基、ブチル基、イソブチル基、ｓｅｃ−ブチル基、ｔｅｒｔ−ブチル基、ペンチル基、ヘキシル基、ヘプチル基、オクチル基、ノニル基、デシル基、ドデシル基等のアルキル基；シクロペンチル基、シクロヘキシル基等のシクロアルキル基；ビニル基、アリル基、ブテニル基、ペンテニル基、ヘキセニル基等のアルケニル基；フェニル基、トリル基、キシリル基、α−，β−ナフチル基等のアリール基；ベンジル基、２−フェニルエチル基、３−フェニルプロピル基等のアラルキル基；また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中でも、ブチル基、イソブチル基、ｓｅｃ−ブチル基、ｔｅｒｔ−ブチル基等のアルキル基、シクロヘキシル基等の炭素数４〜６のアルキル基又はシクロアルキル基が好ましく、ｔｅｒｔ−ブチル基、シクロヘキシル基が特に好ましい。従って、上記（メタ）アクリル酸エステル単量体単位（Ａ）は、（メタ）アクリル酸アルキルエステル単量体単位または（メタ）アクリル酸シクロアルキルエステル単量体単位であることが好ましい。
【００１６】
また、上記単量体単位（Ｂ）の一般式（２）において、Ｒ3は水素原子、又は非置換もしくは置換の炭素数１〜１２の一価炭化水素基であり、好ましくは非置換又は置換の炭素数１〜１２の一価炭化水素基であるが、この非置換又は置換の炭素数１〜１２の一価炭化水素基としては、メチル基、エチル基、プロピル基、イソプロピル基、ブチル基、イソブチル基、ｓｅｃ−ブチル基、ｔｅｒｔ−ブチル基、ペンチル基、ヘキシル基、ヘプチル基、オクチル基、ノニル基、デシル基、ドデシル基等のアルキル基；シクロペンチル基、シクロヘキシル基等のシクロアルキル基；ビニル基、アリル基、ブテニル基、ペンテニル基、ヘキセニル基等のアルケニル基；フェニル基、トリル基、キシリル基、α−，β−ナフチル基等のアリール基；ベンジル基、２−フェニルエチル基、３−フェニルプロピル基等のアラルキル基；また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中でも、メチル基、エチル基等のアルキル基が好ましく、メチル基が特に好ましい。
【００１７】
また、前記一般式（２）において、Ｒ4は独立して非置換又は置換の炭素数１〜１２の一価炭化水素基であり、例えば、メチル基、エチル基、プロピル基、イソプロピル基、ブチル基、イソブチル基、ｓｅｃ−ブチル基、ｔｅｒｔ−ブチル基、ペンチル基、ヘキシル基、ヘプチル基、オクチル基、ノニル基、デシル基、ドデシル基等のアルキル基；シクロペンチル基、シクロヘキシル基等のシクロアルキル基；ビニル基、アリル基、ブテニル基、ペンテニル基、ヘキセニル基等のアルケニル基；フェニル基、トリル基、キシリル基、α−，β−ナフチル基等のアリール基；ベンジル基、２−フェニルエチル基、３−フェニルプロピル基等のアラルキル基；また、これらの基の水素原子の一部又は全部が、Ｆ、Ｃｌ、Ｂｒ等のハロゲン原子やシアノ基等で置換された基、例えば、３−クロロプロピル基、３，３，３−トリフルオロプロピル基、２−シアノエチル基等を例示することができる。これらの中でも、メチル基、エチル基等のアルキル基、フェニル基等のアリール基が好ましく、メチル基、フェニル基が特に好ましい。
なお、ｎは０≦ｎ≦２を満たす整数（即ち、０、１又は２）であり、好ましくは０又は１であり、より好ましくは０である。
【００１８】
共重合体（Ｉ）の分子量は、通常、３，０００〜２００，０００、好ましくは５，０００〜１００，０００、より好ましくは１０，０００〜８０，０００程度であることが望ましい。なお、分子量（又は重合度）は、通常、テトラヒドロフラン（ＴＨＦ）等を展開溶媒としてゲルパーミエーションクトマトグラフィ（ＧＰＣ）分析におけるポリスチレン換算の数平均分子量（又は数平均重合度）等として測定することができる。
このとき、（メタ）アクリル酸エステル単量体単位（Ａ）：（メタ）アクリル酸エステル単量体単位（Ｂ）の割合（以下、単に（Ａ）：（Ｂ）の割合と記す。）は１：１〜１０００：１（モル比）であることが好ましく、更に２：１〜５００：１、特に４：１〜２００：１、とりわけ６：１〜１００：１が好ましい。
なお、共重合体（Ｉ）中において、（メタ）アクリル酸エステル単量体単位（Ａ）と（メタ）アクリル酸エステル単量体単位（Ｂ）の配列には特に制限はなく、この配列はランダム、交互、ブロック等のいずれの形態であってもよいが、通常は、ラジカル重合により生成する（メタ）アクリル酸エステル単量体単位（Ａ）と（メタ）アクリル酸エステル単量体単位（Ｂ）とのランダム共重合体である。
【００１９】
本発明のプライマー組成物中の前記（Ｉ）成分の含有量は、（ＩＩ）成分１００質量部に対して、０．１〜２０質量部であることが好ましく、より好ましくは０．５〜１５質量部であり、特に１〜１０質量部、とりわけ３〜７．５質量部であることが好ましい。
【００２０】
また、共重合体（Ｉ）は、（メタ）アクリル酸エステル単量体単位（Ａ）の前駆体である下記一般式（３）で表される（メタ）アクリル酸エステル単量体（Ａ）と（メタ）アクリル酸エステル単量体単位（Ｂ）の前駆体である下記一般式（４）で表されるヒドロシリル基（ＳｉＨ基）を有する（メタ）アクリル酸エステル単量体（Ｂ）とをラジカル重合に付することにより調製することができる。詳しくは、有機溶媒（好ましくは、後述する溶媒（ＩＩ）と同じ溶媒）中に、一般式（３）で表される（メタ）アクリル酸エステル単量体（Ａ）及び一般式（４）で表される（メタ）アクリル酸エステル単量体（Ｂ）を上記モル比となるように添加し、更に重合開始剤を添加して５０〜２００℃で加熱撹拌することにより、好ましくは溶媒（ＩＩ）と同じ溶媒中に溶解した形態で、（メタ）アクリル共重合体（Ｉ）が得られる。
【００２１】
【化５】
2020054335.tif 000006
（式中、Ｒ1、Ｒ2は上記と同じである。）
【００２２】
【化６】
2020054335.tif 000007
（式中、Ｒ1、Ｒ3、Ｒ4、ｎは上記と同じである。）
【００２３】
一般式（３）で表される（メタ）アクリル酸エステル単量体の具体例としては、メタアクリル酸ブチル、メタアクリル酸イソブチル、メタアクリル酸ｓｅｃ−ブチル、メタアクリル酸ｔｅｒｔ−ブチル、メタアクリル酸シクロヘキシル、アクリル酸ブチル、アクリル酸イソブチル、アクリル酸ｓｅｃ−ブチル、アクリル酸ｔｅｒｔ−ブチル、アクリル酸シクロヘキシルが挙げられる。これらの単量体のうち、１種のみを単独で用いてもよいし、２種以上を用いてもよい。
【００２４】
一般式（４）で表されるヒドロシリル基（ＳｉＨ基）を有する（メタ）アクリル酸エステル単量体としては、アクリル酸［３−［トリス（ジオルガノハイドロジェンシロキシ）シリル］プロピル］、メタアクリル酸［３−［トリス（ジオルガノハイドロジェンシロキシ）シリル］プロピル］、アクリル酸［３−［ビス（ジオルガノハイドロジェンシロキシ）シリル］（オルガノ）プロピル］、メタアクリル酸［３−［ビス（ジオルガノハイドロジェンシロキシ）（オルガノ）シリル］プロピル］等であることが好ましく、一般式（４）で表されるヒドロシリル基（ＳｉＨ基）を有する（メタ）アクリル酸エステル単量体の具体例としては、アクリル酸［３−［トリス（ジメチルハイドロジェンシロキシ）シリル］プロピル］、アクリル酸［３−［トリス（ジエチルハイドロジェンシロキシ）シリル］プロピル］、アクリル酸［３−［トリス（ジフェニルハイドロジェンシロキシ）シリル］プロピル］、メタアクリル酸［３−［トリス（ジメチルハイドロジェンシロキシ）シリル］プロピル］、メタアクリル酸［３−［トリス（ジエチルハイドロジェンシロキシ）シリル］プロピル］、メタアクリル酸［３−［トリス（ジフェニルハイドロジェンシロキシ）シリル］プロピル］、アクリル酸［３−［ビス（ジメチルハイドロジェンシロキシ）シリル］（メチル）プロピル］、アクリル酸［３−［ビス（ジエチルハイドロジェンシロキシ）シリル］（メチル）プロピル］、アクリル酸［３−［ビス（ジフェニルハイドロジェンシロキシ）シリル］（メチル）プロピル］、メタアクリル酸［３−［ビス（ジメチルハイドロジェンシロキシ）シリル］（メチル）プロピル］、メタアクリル酸［３−［ビス（ジエチルハイドロジェンシロキシ）シリル］（メチル）プロピル］、メタアクリル酸［３−［ビス（ジフェニルハイドロジェンシロキシ）シリル］（メチル）プロピル］、アクリル酸［３−［ビス（ジメチルハイドロジェンシロキシ）シリル］（エチル）プロピル］、メタアクリル酸［３−［ビス（ジメチルハイドロジェンシロキシ）シリル］（エチル）プロピル］等が挙げられる。これらの単量体のうち、１種のみを単独で用いてもよいし、２種以上を用いてもよい。
【００２５】
また、使用する重合開始剤としては、例えばジ−ｔｅｒｔ−ブチルペルオキシドなどの有機過酸化物や、２，２’−アゾビス（２−メチルブチロニトリル）、２，２’−アゾビス（イソブチロニトリル）などのアゾ系化合物を用いるとよい。重合開始剤の添加量は、全単量体１００質量部に対して好ましくは０．１〜５．０質量部である。
【００２６】
また、共重合体（Ｉ）は、一般式（３）で表される単量体と一般式（４）で表される単量体に加えて、上記の単量体以外の（メタ）アクリル酸エステルを本発明の目的を損なわない範囲で添加してもよいが、共重合体（Ｉ）は、単量体単位として上記一般式（１）で表される（メタ）アクリル酸エステル単量体単位（Ａ）及び上記一般式（２）で表される（メタ）アクリル酸エステル単量体単位（Ｂ）のみを含有するものであることが好ましい。
【００２７】
＜（ＩＩ）溶媒＞
本発明のプライマー組成物中の成分（ＩＩ）は、プライマー組成物中の各成分を任意の割合で溶解し、同時に揮発性を有するものであればよい。具体的には、例えば、ベンゼン、トルエン、キシレン等の芳香族炭化水素系溶媒；例えば、メタノール、エタノール、イソプロピルアルコール、エチレングリコールモノメチルエーテル等のアルコール系溶媒；例えば、アセトン、メチルエチルケトン、メチルイソブチルケトン等のケトン系溶媒；例えば、リグロイン、酢酸エチル、酢酸ブチル、酢酸イソプロピル等のエステル系溶媒；例えば、テトラヒドロフラン、ジオキサン等のエーテル系溶媒；例えば、ヘキサン、シクロヘキサン、メチルシクロヘキサン、エチルシクロヘキサン等のパラフィン系溶媒が例示され、これらは１種単独でも２種以上の混合溶媒としても使用することができる。これらの中で、芳香族炭化水素系溶媒またはエステル系溶媒が好ましく、特にエチルシクロヘキサン、酢酸エチル、酢酸イソプロピル、酢酸ブチルが好ましい。
【００２８】
＜その他の成分＞
また本発明のプライマー組成物は、上述した成分以外にも、本発明の目的を損なわない範囲において、各種アルコキシシラン及び／又はその部分加水分解縮合物、シランカップリング剤、金属アルコキシド等の１種または２種以上を、任意成分として必要に応じて配合することができる。
【００２９】
前記アルコキシシラン又はシランカップリング剤としては、テトラエトキシシラン、テトラメトキシシラン、エチルシリケート、メチルシリケート等のアルコキシシラン類又はその部分加水分解縮合物、ビニルトリメトキシシラン、ビニルトリエトキシシラン、γ−メタクリロキシプロピルトリメトキシシラン等のアルケニル官能性基含有アルコキシシラン類；γ−アミノプロピルトリエトキシシラン、３−２−（アミノエチルアミノ）プロピルトリメトキシシラン等のアミノ官能性基含有アルコキシシラン類；γ−グリシドキシプロピルトリメトキシシラン、β−（３，４−エポキシシクロヘキシル）エチルトリメトキシシラン等のエポキシ官能性基含有アルコキシシラン類；又はイソシアネート官能性基含有アルコキシシラン等のシランカップリング剤（カーボンファンクショナル官能性基含有加水分解性シラン類）を例示することができる。これらのアルコキシシラン又はシランカップリング剤を配合する場合、その配合量は、プライマー組成物全体に対して０．１〜２０質量％、特に０．１〜１０質量％の量で配合できる。
【００３０】
前記金属アルコキシドとしては、チタンテトラエトキシド、チタンテトライソプロポキシド、チタンテトラブトキシド等のチタンテトラアルコキシド類に代表されるチタンアルコキシド類；ジルコニウムテトラプロポキシド、ジルコニウムテトラ−ｎ−ブトキシド、ジルコニウムテトラ−ｔｅｒｔ−ブトキシド等のジルコニウムテトラアルコキシド類に代表されるジルコニウムアルコキシド類などが例示できる。該金属アルコキシドを配合する場合、その配合量は、プライマー組成物全体に対して０．１〜２０質量％、特に０．１〜１０質量％で配合することができる。
【００３１】
また（メタ）アクリル共重合体（Ｉ）成分中のＳｉＨ基と付加反応硬化型シリコーン組成物との接着性を向上させるために、付加反応の触媒である白金触媒を本組成物の安定性を損なわない量で添加してもよい。
【００３２】
更に、その他の任意成分として補強性充填剤、染料、顔料、耐熱性向上剤、酸化防止剤を本発明の目的を損なわない範囲で添加してもよい。
【００３３】
本発明のプライマー組成物は、ポリオレフィン系樹脂への濡れ性の良好な（メタ）アクリル酸エステル単量体及び付加硬化型シリコーン樹脂と結合形成が可能なヒドロキシシリル基を有する（メタ）アクリル酸エステル単量体との共重合体を添加することで、プライマーとしてシリコーン樹脂とポリオレフィン系樹脂とを良好に接着させることができる。
【００３４】
［シリコーン樹脂とポリオレフィン系樹脂との接着方法］
本発明に係るシリコーン樹脂とポリオレフィン系樹脂とを接着する方法としては、例えば、ポリオレフィン系樹脂からなる基材の表面に本発明のプライマー組成物を適用して該プライマー組成物層を形成した後、該プライマー組成物層の外表面に、更に、室温縮合硬化型シリコーンゴム組成物及び付加硬化型シリコーンゴム組成物から選ばれるシリコーンゴム組成物を適用して該シリコーンゴム組成物層を形成し、該シリコーンゴム組成物層を硬化してシリコーンゴム硬化物からなるシリコーン樹脂層を形成することによってシリコーン樹脂とポリオレフィン系樹脂とを接着する方法などが挙げられる。
【００３５】
付加硬化型シリコーンゴム組成物の硬化物は、少なくとも、ビニル基含有ポリオルガノシロキサン、ポリオルガノハイドロジェンシロキサンおよび白金系触媒を含有する付加反応硬化型シリコーン組成物を硬化させることによって得られ、ゴム状弾性体であることが好ましい。該シリコーン組成物には、その他任意成分として、反応制御剤、着色剤、難燃性付与剤、耐熱性向上剤、可塑剤、補強性シリカ、接着付与剤等を添加しても良い。
【００３６】
プライマー組成物の製造方法
本発明にかかるプライマー組成物は、上記一般式（３）で表される（メタ）アクリル酸エステル単量体（Ａ）と上記一般式（４）で表されるヒドロシリル基（ＳｉＨ基）を有する（メタ）アクリル酸エステル単量体（Ｂ）とを適当な溶媒中（好ましくは上記溶媒（ＩＩ）と同じ溶媒中）において、上記した特定のモル比で、重合開始剤を用いて加熱等の手段によってランダム共重合に付し（メタ）アクリル共重合体（Ｉ）を調製した後、上記溶媒（ＩＩ）で規定の濃度に希釈することにより製造することができる。
【実施例】
【００３７】
以下、実施例及び比較例を示し、本発明を具体的に説明するが、本発明はこれら実施例に限定されるものではない。なお、常圧は１気圧、室温は２５±５℃を意味する。なお、分子量は、実施例及び比較例と同様の条件で調製した各（共）重合体についてのＴＨＦを展開溶媒としたＧＰＣ分析におけるポリスチレン換算での数平均分子量を意味する。【００３８】
［実施例１］
常圧で、２，０００ｍＬセパラブルフラスコに、酢酸エチル３００ｇ、メタアクリル酸シクロヘキシル７５．７ｇ（０．４５ｍоｌ）、メタアクリル酸［３−［トリス（ジメチルハイドロジェンシロキシ）シリル］プロピル］１９．０ｇ（０．０５ｍоｌ）、及び２，２’−アゾビス（２−メチルブチロニトリル）（Ｖ−５９（和光純薬工業（株）製））０．６ｇを仕込み、８０℃で６時間加熱撹拌し、共重合体（Ｉ）９４．７ｇ（（メタ）アクリル酸エステル単量体単位（Ａ）：（メタ）アクリル酸エステル単量体単位（Ｂ）＝９０：１０（モル比）、単量体単位（Ａ）と単量体単位（Ｂ）の配列はランダム、分子量：約５０、０００）を含む溶液を得た。該共重合体（Ｉ）を含む溶液に対して冷却後１２００ｇの酢酸エチルで希釈して、プライマー１を得た。【００３９】
［実施例２］
メタアクリル酸［３−［トリス（ジメチルハイドロジェンシロキシ）シリル］プロピル］１９．０ｇ（０．０５ｍоｌ）の代わりに、メタアクリル酸［３−［トリス（ジメチルハイドロジェンシロキシ）シリル］プロピル］１．９ｇ（０．００５ｍоｌ）を使用した以外は実施例１と同様にして、共重合体（Ｉ）７７．６ｇ（（メタ）アクリル酸エステル単量体単位（Ａ）：（メタ）アクリル酸エステル単量体単位（Ｂ）＝９９：１（モル比）、単量体単位（Ａ）と単量体単位（Ｂ）の配列はランダム、分子量：約４０，０００）を含む溶液を得た後、該共重合体（Ｉ）を含む溶液に対して冷却後１２００ｇの酢酸エチルで希釈して、プライマー２を得た。【００４０】
［実施例３］
メタアクリル酸シクロヘキシル７５．７ｇ（０．４５ｍоｌ）の代わりに、メタアクリル酸ｔｅｒｔ−ブチル６４．０ｇ（０．４５ｍоｌ）を使用した以外は実施例１と同様にして、共重合体（Ｉ）８３．０ｇ（（メタ）アクリル酸エステル単量体単位（Ａ）：（メタ）アクリル酸エステル単量体単位（Ｂ）＝９０：１０（モル比）、単量体単位（Ａ）と単量体単位（Ｂ）の配列はランダム、分子量：約５０，０００）を含む溶液を得た後、該共重合体（Ｉ）を含む溶液に対して冷却後１２００ｇの酢酸エチルで希釈して、プライマー３を得た。【００４１】
［比較例１］
メタアクリル酸［３−［トリス（ジメチルハイドロジェンシロキシ）シリル］プロピル］を添加しなかった以外は実施例１と同様にして、メタアクリル酸シクロヘキシルの単独重合体７５．７ｇ（分子量：約４０，０００）を含む溶液を得た後、該単独重合体を含む溶液に対して冷却後１２００ｇの酢酸エチルで希釈して、プライマー４を得た。【００４２】
［比較例２］
メタアクリル酸［３−［トリス（ジメチルハイドロジェンシロキシ）シリル］プロピル］の代わりに、メタアクリル酸［３−（トリメトキシシリル）プロピル］１２．４ｇ（０．０５ｍоｌ）を使用した以外は実施例１と同様にして、ランダム共重合体８８．１ｇ（メタアクリル酸シクロヘキシル：メタアクリル酸［３−（トリメトキシシリル）プロピル］＝９０：１０（モル比）、分子量：約５０，０００）を含む溶液を得た後、ランダム共重合体を含む溶液に対して冷却後１２００ｇの酢酸エチルで希釈して、プライマー５を得た。【００４３】
［試験条件］
上記実施例及び比較例で調製されたプライマー１〜５を、それぞれ幅２５ｍｍ、長さ１００ｍｍのポリプロピレン樹脂製の被着体２枚の表面に、はけ塗りにより薄く塗布し、このプライマー塗膜面同士を内側に対向させた２枚の被着体の間に、付加硬化型シリコーンゴム組成物（ＫＥ−１８２５  信越化学工業（株）製）を厚さ１ｍｍとなる様に塗布し、１２０℃で１時間加熱硬化して、２枚のポリプロピレン樹脂製被着体上にプライマー層を介してシリコーンゴム硬化物層（厚さ１ｍｍ）が形成された、接着面積２．５ｃｍ2（幅２５ｍｍ×長さ１０ｍｍ）、接着厚さ１ｍｍの剪断接着試験体を作製した。
上記のようにして作製した直後の試験体について、ＪＩＳ  Ｋ−６２４９に準じて剪断接着力と凝集破壊率を測定し（せん断接着試験）、８０％以上（８０〜１００％）の凝集破壊率であれば〇、５０％以上７９％以下の凝集破壊率であれば△、４９％以下の凝集破壊率であれば×と記録した。【００４４】
【表１】
2020054335.tif 000008
【００４５】
表１に示されるように、上述の一般式（１）で表される単量体単位及び上述の一般式（２）で表される単量体単位からなる共重合体（Ｉ）を含有する実施例１〜３のプライマーは、比較例１〜２と比べて、ポリプロピレン樹脂に対する接着性が極めて良好であった。【００４６】
以上のことから、特定の（メタ）アクリル酸エステル単量体単位（Ａ）及び付加硬化型シリコーン樹脂等と結合形成が可能なヒドロキシシリル基を有する（メタ）アクリル酸エステル単量体単位（Ｂ）からなる共重合体を用いることで、シリコーンゴム硬化物（シリコーン樹脂）とポリオレフィン系樹脂とを良好に接着できる。【００４７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【手続補正書】
【提出日】令和3年2月2日(2021.2.2)
【手続補正１】
【補正対象書類名】明細書
【補正対象項目名】００３３
【補正方法】変更
【補正の内容】
【００３３】
本発明のプライマー組成物は、ポリオレフィン系樹脂への濡れ性の良好な（メタ）アクリル酸エステル単量体及び付加硬化型シリコーン樹脂と結合形成が可能なヒドロシリル基を有する（メタ）アクリル酸エステル単量体との共重合体を添加することで、プライマーとしてシリコーン樹脂とポリオレフィン系樹脂とを良好に接着させることができる。
【手続補正２】
【補正対象書類名】明細書
【補正対象項目名】００４６
【補正方法】変更
【補正の内容】
【００４６】
以上のことから、特定の（メタ）アクリル酸エステル単量体単位（Ａ）及び付加硬化型シリコーン樹脂等と結合形成が可能なヒドロシリル基を有する（メタ）アクリル酸エステル単量体単位（Ｂ）からなる共重合体を用いることで、シリコーンゴム硬化物（シリコーン樹脂）とポリオレフィン系樹脂とを良好に接着できる。
【国際調査報告】
2020054335.tif 000011
2020054335.tif 000012
2020054335.tif 000013
2020054335.tif 000014